(57)【要約】      （修正有）【課題】石膏を含む古紙が含有される古紙パルプ原料から古紙パルプを製造する方法及び古紙パルプを提供する。【解決手段】石膏分を含む古紙を０．１〜１０質量％含有する古紙パルプ原料１１を混合させて、スラリを調整する離解工程と、前記スラリに含まれる重異物を比重差で分離して第１残分を得る粗選工程と、前記第１残分に含まれる大異物を大きさ基準で分離して第２残分を得る精選工程を備え、前記離解工程が、イオン封鎖剤を添加させて５０℃未満の温度で混合する、ことを特徴とする古紙パルプの製造方法。【選択図】図１
2020122238.tif 000002
【特許請求の範囲】
【請求項１】
石膏分を含む古紙を０．１〜１０質量％含有する古紙パルプ原料を混合させて、スラリを調整する離解工程と、
前記スラリに含まれる重異物を比重差で分離して第１残分を得る粗選工程と、
前記第１残分に含まれる大異物を大きさ基準で分離して第２残分を得る精選工程を備え、
前記離解工程では、イオン封鎖剤を添加させて５０℃未満の温度で混合し、
前記第２残分を古紙パルプとする、
ことを特徴とする古紙パルプの製造方法。
【請求項２】
前記古紙パルプ原料の乾燥固形分濃度が３〜１８質量％である、
請求項１に記載の古紙パルプの製造方法。
【請求項３】
前記粗選工程では５０℃以上の温度で分離する、
請求項１に記載の古紙パルプの製造方法。
【請求項４】
前記粗選工程が、下部に向かうに従い細まる円錐形状の分離装置を備えた工程であり、
前記分離装置は、
投入された前記スラリを旋回流させつつ比重差で分離し、下部に備わる排出部から前記重異物を排出し、上部に備わる回収部から前記第１残分を得るものであり、
前記分離装置の上部に、前記スラリの投入部が備わり、
前記投入部の投入方向が旋回流の流れ方向に沿って配されるものである、
請求項１に記載の古紙パルプの製造方法。
【請求項５】
前記精選工程では５０℃以上の温度で分離する、
請求項１に記載の古紙パルプの製造方法。
【請求項６】
前記石膏分を含む古紙は、この石膏分を含む古紙から発生する塵分を除去したものである、
請求項１に記載の古紙パルプの製造方法。
【請求項７】
石膏分を含む古紙を０．１〜１０質量％含有する古紙パルプ原料に、イオン封鎖剤を添加して混合させたスラリを原料とし、
フリーネスが４００ｍｌ〜５８０ｍｌであり、
比破裂強度が１４（Ｎ・ｃｍ2）×１００／（ｇ／ｍ2）〜３０（Ｎ・ｃｍ2）×１００／（ｇ／ｍ2）であり、
比リング強度が１３２Ｎ・ｍ2／ｇ・１００〜２０６Ｎ・ｍ2／ｇ・１００であり、
灰分が１０.０％〜２５．０％であり、
６カット残渣が０．１％〜６．０％である、
ことを特徴とする古紙パルプ。
【発明の詳細な説明】
【技術分野】
【０００１】
本発明は、古紙パルプの製造方法及び古紙パルブに関するものである。
【背景技術】
【０００２】
石膏分を含む古紙には、一例に石膏ボードを剥離して得られる剥離紙がある。この石膏ボードの一例に、石膏（主に二水石膏）に紙を貼り合せて形成されたものを挙げることができる。石膏ボードは、家屋等の建築材料その他の材料として利用され、安定性、耐水性、耐熱性、断熱性、防音性、加工容易性等に優れ幅広い利用用途を有する。
【０００３】
家屋等を解体すると、建築材料として使用されていた廃石膏ボードが大量に発生することになる。従来廃石膏ボードは、廃棄方法が確立されていなかったこともあり、産業廃棄物として廃棄処分されるのが一般的であった。
【０００４】
近年、産業廃棄物の処理場の選定難等で石膏を再加熱してリサイクルすることが検討されてきている。これを踏まえ、特許文献１は石膏をリサイクルするため、リサイクルに不要となる、石膏ボードに貼り合わされた原紙を容易に分離する装置に関する技術を開示している。また、特許文献２は石膏ボード廃材における石膏と貼着紙の分離回収機に関する技術を開示している。これらの特許文献は石膏の再利用を目的とする技術であり、石膏ボードから分離された紙（剥離紙）をリサイクルする技術ではない。
【０００５】
剥離紙は、針状の石膏等を含み、公益財団法人古紙再生促進センターの古紙標準品質規格に規定される禁忌品と評価される、いわゆる難処理性古紙に該当し、そのままではリサイクルできない。古紙処理施設で剥離紙のリサイクル化が試みられているが、リサイクル化するには剥離紙から石膏を除去する専用の設備を要する場合がある。この設備を備えるには、既存の古紙処理施設に大規模な改造等を行わなければならず、多額の設備投資費用をかける必要がある。このことが足かせとなって剥離紙のリサイクル化が十分に確立されていない現状にある。
【０００６】
しかしながら、資源の有効活用の観点からは、剥離紙をリサイクルすることは有用であり、剥離紙から石膏分が除去された古紙パルプを安価に製造する技術の確立が望まれている。ここで、古紙パルプは、例えば、新聞、雑誌等の回収古紙からリサイクルされたパルプをいう。
【先行技術文献】
【特許文献】
【０００７】
【特許文献１】特開２００２−２８５０９号公報
【特許文献２】特開２００２−１５９９５７号公報
【発明の概要】
【発明が解決しようとする課題】
【０００８】
本発明が解決しようとする主たる課題は、石膏を含む古紙が含有される古紙パルプ原料から古紙パルプを製造する方法及び古紙パルプを提供することにある。
【課題を解決するための手段】
【０００９】
＜請求項１に記載の発明＞
石膏分を含む古紙を０．１〜１０質量％含有する古紙パルプ原料を混合させて、スラリを調整する離解工程と、
前記スラリに含まれる重異物を比重差で分離して第１残分を得る粗選工程と、
前記第１残分に含まれる大異物を大きさ基準で分離して第２残分を得る精選工程を備え、
前記離解工程では、イオン封鎖剤を添加させて５０℃未満の温度で混合し、
前記第２残分を古紙パルプとする、
ことを特徴とする古紙パルプの製造方法。
【００１０】
石膏分を含む古紙に付着している石膏片（主に二水石膏（ＣａＳＯ4・２Ｈ2Ｏ））の一部は、古紙パルプの製造の一工程である離解処理で水に溶解する。二水石膏の溶解度は溶媒、例えば、水の温度に従属し、５０℃未満で高くなる。溶解したカルシウム分は後の古紙パルプの製造工程でスケール化して、製造設備に付着するなどして、製造に悪影響を及ぼす。そこで、イオン封鎖剤を添加して、溶解されているカルシウムイオンを固体として析出させることで、スラリに溶解しているカルシウム分を低減化できる。また、離解処理されたスラリはカルシウム分が低減されているので、結果として製造される古紙パルプは、カルシウム分の含有量が相対的に少ない良質のものとなる。また、本発明によれば、従来の雑誌や新聞等の古紙パルプ原料から古紙パルプを製造する古紙処理施設に大幅な改造をしなくてもよく、設備投資費用を抑えることができる。
【００１１】
＜請求項２に記載の発明＞
前記古紙パルプ原料の乾燥固形分濃度が３〜１８質量％である、
請求項１に記載の古紙パルプの製造方法。
【００１２】
乾燥固形分濃度を３〜１８質量％とすると、イオン封鎖剤も当該濃度に応じて適量添加すればよく、スラリのｐＨも大きく変化せず安定した処理をすることができる。
【００１３】
＜請求項３に記載の発明＞
前記粗選工程では５０℃以上の温度で分離する、
請求項１に記載の古紙パルプの製造方法。
【００１４】
粗選工程でスラリを５０℃以上の温度にすると、石膏分の溶解が抑制され、石膏分の析出が促進される。析出された石膏分が分離除去されるので、後の工程でのスケール化を抑制できる。
【００１５】
＜請求項４に記載の発明＞
前記粗選工程が、下部に向かうに従い細まる円錐形状の分離装置を備えた工程であり、
前記分離装置は、
投入された前記スラリを旋回流させつつ比重差で分離し、下部に備わる排出部から前記重異物を排出し、上部に備わる回収部から前記第１残分を得るものであり、
前記分離装置の上部に、前記スラリの投入部が備わり、
前記投入部の投入方向が旋回流の流れ方向に沿って配されるものである、
請求項１に記載の古紙パルプの製造方法。
【００１６】
分離装置に投入されたスラリを旋回流させると、スラリに含まれる種々の物質は、同物質各々の比重差で分離される。比重が相対的に大きいものは遠心力を強く受け、分離装置内の壁面沿いにらせん状に回転しながら下部側に到達し、排出される。比重が相対的に小さいもの、例えば、繊維物は遠心力を弱く受け、分離装置内の軸心寄りに集まり、上部側に達し第１残分３２として回収される。石膏分は比重２．３ｇ／ｃｍ3であり、石膏分を含むスラリを一般的な分離装置で処理すると、石膏分の一部が下部から排出され、第１残分が回収部から回収される。そのため古紙パルプの繊維分と石膏分との確実な分離がなされない。
【００１７】
投入部が旋回流の流れ方向にスラリを投入するように配されていることで、スラリが分離装置内に投入されると、スラリに含まれる石膏分が、投入されると同時に同流れ方向に加速度を得て、強い遠心力を受けることになる。結果、石膏分がらせん状に旋回しながら下部側に到達し、排出される。よって、石膏分の確実な分離がなされる。
【００１８】
＜請求項５に記載の発明＞
前記精選工程では５０℃以上の温度で分離する、
請求項１に記載の古紙パルプの製造方法。
【００１９】
精選工程を５０℃以上の温度で行うと、石膏分の溶解が抑制され、石膏分の析出が促進される。析出された石膏分が大異物として分離除去され、カルシウム分の濃度が軽減された第２残分が後の工程に導かれるので、スケール化を抑制できる、との効果を有する。
【００２０】
＜請求項６に記載の発明＞
前記石膏分を含む古紙は、この石膏分を含む古紙から発生する塵分を除去したものである、
請求項１に記載の古紙パルプの製造方法。
【００２１】
離解工程前に、石膏分を含む古紙中の塵分を除去することで、離解工程以降で石膏分由来の灰分が低減され、古紙パルプの強度が向上される。
【００２２】
＜請求項７に記載の発明＞
石膏分を含む古紙を０．１〜１０質量％含有する古紙パルプ原料に、イオン封鎖剤を添加して混合させたスラリを原料とし、
フリーネスが４００ｍｌ〜５８０ｍｌであり、
比破裂強度が１４（Ｎ・ｃｍ2）×１００／（ｇ／ｍ2）〜３０（Ｎ・ｃｍ2）×１００／（ｇ／ｍ2）であり、
比リング強度が１３２Ｎ・ｍ2／ｇ・１００〜２０６Ｎ・ｍ2／ｇ・１００であり、
灰分が１０.０％〜２５．０％であり、
６カット残渣が０．１％〜６．０％である、
ことを特徴とする古紙パルプ。
【００２３】
本発明の古紙パルプは、石膏分が確実に除去された良質のものとなる。
【発明の効果】
【００２４】
本発明によると、石膏を含む古紙を含む古紙パルプ原料から古紙パルプを製造でき、良質の古紙パルプとなる。
【図面の簡単な説明】
【００２５】
【図１】古紙パルプの製造方法のフロー図である。
【図２】硫酸カルシウムの溶解度の図である。
【図３】分離装置の平面図である。
【図４】図３のＡ−Ａ線断面図である。
【図５】図３のＢ―Ｂ線断面図である。
【発明を実施するための形態】
【００２６】
次に、本発明を実施するための形態を説明する。なお、本実施の形態は、本発明の一例である。
【００２７】
石膏分を含む古紙には、一例に石膏ボードから剥離された紙（剥離紙）や石膏が付着された紙を挙げることができる。石膏分を含む古紙１０が含有された古紙パルプ原料１１から古紙パルプを製造するフロー（製造フロー）の一例を図１に示してある。この図１に従って処理の概要を説明する。
【００２８】
このフローに示す実施の形態を要すれば次のとおりである。
（１）石膏分を含む古紙１０が含有された古紙パルプ原料１１の、パルパー１２による離解工程
（２）分離装置１３による粗選工程
（３）スクリーンによる精選工程
（４）脱水工程
を有するものである。
【００２９】
（石膏分を含む古紙）
一般的に石膏ボードは次記のとおりに製造される。二水石膏を焼いて脱水されたもの（焼石膏）が、結晶化するための結晶水を含むことで結晶化される。この結晶化された石膏には微細な針状が無数に存在し、結晶相互が密に絡み合う。この石膏と石膏以外の材料とでボード状に加工し、ボード表面に原紙を貼ることで、針状の石膏が原紙の繊維に絡み、密着して石膏ボードが形成される。この石膏ボードから剥離した紙を「石膏ボードの剥離紙」という。一般的に使用される石膏ボードに含有される石膏分は、７５％以下であると有用性に富み、特に５〜７０％であるとより好ましく、さらに４０〜６５％であると好適である。
【００３０】
（古紙の原料）
古紙パルプ原料１１には、前述の石膏分を含む古紙１０を含むほか、例えば、雑誌、新聞用紙、中質紙、上質紙、塗工紙、微塗工紙、ＰＰＣ用紙（トナー印刷用紙）、段ボール、白板紙、所謂古紙禁忌品に相当する感熱記録紙、ノーカーボン紙、帳票、色上質紙、紙器、シール・ラベルが含まれてもよく、光沢のある印刷物やＯＰニスやＵＶクリアコート等の表面加工処理した印刷物が含まれてもよい。
【００３１】
＜離解工程＞
離解工程は、パルパー（離解機）１２に乾燥固形分濃度で０．１〜１０質量％の石膏分を含む古紙１０が含有された古紙パルプ原料１１を水と共に投入し混合水とし、離解処理を行う工程である。離解処理することで古紙パルプ原料１１がスラリ化される。特に乾燥固形分濃度で４〜８質量％の石膏分を含む古紙１０を含有する古紙パルプ原料１１であると好適である。この混合水に対して古紙パルプ原料１１を５〜１８質量％（乾燥固形分濃度）とするとよい。０．１質量％未満だと、石膏分を含む古紙１０の離解効率が低く、１０質量％を超えると石膏の遊離物が古紙パルプ原料に付着するおそれがあったり、パルパー１２を摩耗させたりする原因となる。
【００３２】
離解処理中の水温は５０℃未満とすると好ましい。また４５℃未満とするとより好ましい。石膏ボードの成分には硫酸カルシウムが支配的に含まれる。ここで硫酸カルシウムは硫酸カルシウム無水和物、硫酸カルシウム水和物（例えば、ＣａＳＯ4・２Ｈ2Ｏ、ＣａＳＯ4・１／２Ｈ2Ｏ等）を含む概念である。離解処理中の水温を５０℃以上にすると、水に対する硫酸カルシウムの溶解度が相対的に小さくなる。石膏ボードのうちの石膏が相対的に水に溶けにくくなり、結果、石膏と剥離紙との分離性能の低下を招く。
【００３３】
（溶解度）
図２は、常温常圧で水１００ｇに対する硫酸カルシウム無水和物の溶解度３１を測定した結果を示すグラフである。同図の横軸は温度（℃）、縦軸は溶解度（％）を示す。
【００３４】
（イオン封鎖剤）
前述の離解工程でイオン封鎖剤を添加して離解処理を行うこともできる。イオン封鎖剤を添加することで、石膏ボードが離解処理されて水に溶け出すカルシウムイオンの濃度を低減化することができる。カルシウムイオンが、離解処理されたスラリに含まれると、後の工程でカルシウムイオンがスケール化し、古紙パルプの製造設備や古紙パルプにスケールが付着し、製造設備の摩耗や製造製品の品質の低下を招く原因となる。ここで、スケールとは、一例として、処理工程の水に含まれる炭酸カルシウムや硫酸カルシウム等が固化して析出されたものをいう。
【００３５】
イオン封鎖剤は、混合水に含まれるイオン封鎖剤の濃度が４．０〜２０．０ｋｇ／パルプ１０００ｋｇとなるように添加するとよい。４．０ｋｇ／パルプ１０００ｋｇよりも低いとカルシウム分を析出させる効果が弱い。一方２０．０ｋｇ／パルプ１０００ｋｇよりも高いと副生成物が生成したりイオン封鎖剤自身が固化して製造設備に付着したりする等、古紙パルプの製造に不具合を生じさせる原因となる場合がある。
【００３６】
イオン封鎖剤を添加すると石膏ボードの溶解でイオン化されるカルシウムイオンを固体化して析出させることができる。また、後の工程でなされる石膏の除去を効果的に行うことができる。さらに、後の工程で使用される紙力増強剤やサイズ剤等の抄紙薬品の使用量を低減できる。結果、製造製品の原単位を低く抑えることができ好適である。
【００３７】
水に溶解されるカルシウムイオンとイオン封鎖剤との化学反応の一例は次記のとおりである。石膏ボードの主な構成要素である二水石膏（ＣａＳＯ4・２Ｈ2Ｏ）を水に溶かすとカルシウムイオン（Ｃａ2+）が生成される（式（１））。このカルシウムイオン（Ｃａ2+）を含む水にイオン封鎖剤（一例として、Ｈ3ＰＯ4）を添加すると、水に難溶性のリン酸カルシウムが生成される（式（２））。なお、式（２）では生成されるリン酸カルシウムの例として、リン酸二水素カルシウムを挙げるが、このほか、リン酸二水素カルシウム水和物、リン酸一水素カルシウム、リン酸一水素カルシウム水和物等、リン酸とカルシウムイオンを含んでなる生成物が生成される。
（化１）
ＣａＳＯ4・２Ｈ2Ｏ  →  Ｃａ2+＋ＳＯ42-＋２Ｈ2Ｏ  ・・・式（１）
（化２）
Ｃａ2+＋Ｈ3ＰＯ4  →  Ｃａ（Ｈ2ＰＯ4）2↓  +２Ｈ+・・・式（２）
【００３８】
なお、離解工程後にスラリを一時貯留するタンクを設け、このタンクに貯留されるスラリにイオン封鎖剤を添加してもよい。この場合、離解工程でイオン封鎖剤を添加してもよいし、添加しなくてもよい。
【００３９】
本実施形態で用いられるイオン封鎖剤としては、水中のカルシウムイオンと化学反応して水難溶性の沈殿物を生成するものであればよく、特に限定されない。一例にリン酸、リン酸塩類、シュウ酸、シュウ酸塩類等を挙げることができる。リン酸及びリン酸塩類としては、オルトリン酸、アルカリ金属の第一、第二、第三リン酸塩、ピロリン酸、トリポリリン酸等の縮合リン酸、ピロリン酸のアルカリ金属塩、トリポリリン酸等の縮合リン酸のアルカリ金属塩を例示できるが、これらに限るものではない。
【００４０】
（離解時間）
離解工程で使用されるパルパー１２ではパルパー１２に備わる刃により古紙パルプ原料１１がせん断される。この離解工程で離解処理を行う時間（離解時間）は１５〜３０分、より好ましくは１５〜２５分である。３０分を超えると、パルパー１２内での攪拌、離解で石膏分の破片化が促進され、石膏の残渣が微細化される。石膏は、比重が２．２ｇ／ｃｍ3程度であり、次工程の粗選工程や精選工程において分離装置で除去可能であるが、石膏の微細化が進行しすぎると、分離装置での除去効率の低下を招くおそれがある。離解時間が１５分より短いと、石膏分を含む古紙１０以外の古紙パルプ原料１１が十分に離解されないおそれがある。
【００４１】
（ｐＨ）
離解工程で行う離解処理時の混合水のｐＨは６〜１０とするとよい。また、ｐＨが６〜７であると好ましく、ｐＨが６〜６．８であるとより好ましい。この範囲のｐＨでは石膏の溶解度はほとんど変動しない。ｐＨが６よりも酸性側であると、ｐＨ調整剤等の薬品を多量に添加する必要がある場合がある。この薬品が古紙パルプの製造工程に内在する炭酸カルシウムを溶解させ、結果、硫酸カルシウム等が発生し、スケールの原因となる。一方、ｐＨが１０より大きいアルカリ性側であると、古紙パルプの製造設備、例えば、配管等にアルカリ由来のスケールが発生することがある。このスケールの発生原因は明らかではないが、おそらくアルカリ性溶液で溶解された石膏が、その後のｐＨの変化等で析出されたことによるものと考えられる。
【００４２】
（パルパー）
石膏分を含む古紙１０が含有された古紙パルプ原料１１はパルパー１２に投入され離解される。パルパー１２の構造は限定されず、例えば、パルパー１２に備わるタブ内に古紙パルプ原料と水を投入し混合水とし、タブ下部や側面に設けられるロータの回転で混合水が攪拌されて離解される。パルパー１２は特に制限なく使用でき、低濃度パルパー、中濃度パルパー、高濃度パルパーのいずれでもよい。およそ低濃度パルパーは古紙パルプ原料を３〜５質量％（乾燥固形分濃度）で離解し、中濃度パルパーは５〜１３質量％（乾燥固形分濃度）で離解し、高濃度パルパーは１３〜１８質量％（乾燥固形分濃度）で離解できる。混合水に対して古紙パルプ原料１１を３〜１８質量％（乾燥固形分濃度）となるようパルパー１２に投入するとよく、この古紙パルプ原料１１の乾燥固形分濃度に応じて適宜のパルパー１２を用いることができる。しかしながら、この範囲に限るものではない。
【００４３】
前述の乾燥固形分濃度の高低がパルパー１２で攪拌される古紙パルプ原料１１のせん断力に影響を与える。乾燥固形分濃度が３質量％より低い濃度だと、石膏分を含む古紙１０から溶解されるカルシウムイオンの濃度が相対的に低くイオン封鎖剤を添加する利点が乏しい。また、パルパー１２に備わる離解刃や攪拌羽の回転でパルプ原料１１が機械的なせん断力を受ける。結果、石膏分を含む古紙１０に付着された石膏分が細分化され、その後の工程、例えば、分離装置１３による重力差で分離され難くなる。一方、１８質量％より高い濃度だとイオン封鎖剤も多く添加する必要が生じる。イオン封鎖剤の多量添加は、前述したとおり好ましくない。また、混合水の流れで古紙パルプ原料１１相互の繊維間の摩擦力が支配的に働き、石膏分が分散し破片化がなされ分離装置１３を摩耗させる原因となる。
【００４４】
石膏分を含む古紙１０が含有された古紙パルプ原料を離解するパルパー１２として、タブ式パルバー、ドラム式パルパー等を例示できる。また、パルパーの稼働はバッチ式であっても連続式であってもよい。
【００４５】
（集塵）
石膏を含む古紙は、離解工程に直接投入されてもよいが、離解工程に投入される前に、溶解し易いよう破砕等して適宜細かなサイズへ調整後に投入されてもよい。破砕などする際、石膏を含む古紙から塵分が発生する。そこで、集塵装置２５（例えば電気集塵機や排風ダクト、ドラフトチャンバ等）を用いて、塵分を除塵して除去するとよい。石膏を含む古紙を離解工程に投入する前に同石膏を含む古紙から発生する塵分をあらかじめ除くことで、微細なカルシウム分がスラリに溶け込んだり、製造される古紙パルプに付着するのを低減でき、灰分を低減でき良質な古紙パルプを得ることができる。
【００４６】
＜粗選工程＞
離解工程で離解処理された古紙パルプ原料１１はスラリとして次工程である粗選工程に送られる。しかしながら、スラリは粗選工程を経ずに精選工程に送られてもよい。離解工程で石膏分を含む古紙１０に含まれる石膏分の破片化・微細化が促進されると精選工程において、石膏分がスクリーンを通過し、回収されない。そうすると、製造される古紙パルプが石膏分やカルシウム分を含むものとなり、品質の良いものとならないおそれがある。
【００４７】
粗選工程は粗選設備（分離装置１３）を用いて比重差で重異物とそれ以外の残分（請求項における第１残分）に分離を行う工程である。この粗選設備に加え、後述する、除塵するためのスクリーン設備や比重差の相対的に小さい異物を除去するためのスクリーン設備や、残分を一時貯留するタンク１４等を設ける場合は、当該設備及びタンク１４を含めて粗選工程としてもよい。分離装置１３にスラリが投入され、適宜、水が注入された状態で分離装置１３内で旋回流を起こす。スラリに含まれる重異物が旋回流で遠心力を受けて分離し、除去（排出）され、第１残分が回収される。分離装置１３は例えば、被処理物の乾燥固形分濃度３〜５質量％に使用される高濃度分離装置や乾燥固形分濃度１〜３質量％に使用される中濃度分離装置を使用できる。分離装置１３は１台又は複数台設けてもよく、複数台設ける場合は、分離装置１３を直列又は並列に配置してスラリを分離装置１３各々に対し、直列又は並列に投入させてもよい。分離装置１３による処理ではスラリに適宜水を注入して、石膏分の微細化を抑えつつ石膏分を除去するとよい。ここで、重異物には、金属類（例えば、鉄、銅、アルミニウムその他の金属）の他、石膏や砂分等を含んでよい。
【００４８】
（分離装置）
分離装置１３は高濃度分離装置を１台又は複数台設置してもよいし、中濃度分離装置を１台又は複数台設置してもよい。また高濃度分離装置と中濃度分離装置を組み合わせて設置してもよい。一例に高濃度分離装置で第１粗選処理してその残分を、中濃度分離装置で第２粗選処理してもよい。また、中濃度分離装置で第１粗選処理してその残分を、高濃度分離装置で第２粗選処理してもよい。高濃度分離装置と中濃度分離装置を組み合わせて粗選処理すると次の利点があり好適である。第１粗選処理で石膏分が除去された残分に微細化された石膏分が含まれる場合がある。この残分について第２粗選処理をすることでより石膏分が除去されることになり、古紙パルプの品質の向上化が図られる。
【００４９】
分離装置１３は分離装置１３内に内容物（例えば、スラリ）を投入し、旋回流を発生させ、スラリに遠心力を与え、比重差で分離して第１残分を得るものである。図３〜図５を参照しつつ説明すると、分離装置１３は下部に向かうに従い細まる円錐形状の装置であり、分離装置１３上部は平面視ほぼ円形になっている。分離装置１３本体の上部には、同分離装置１３の壁面を貫通してスラリを投入する投入部１３ａが備わる。この投入部１３ａを通じて分離装置１３外部から分離装置１３内にスラリが投入される。そして、投入部１３ａから投入されたスラリが、投入直後において旋回流に沿って流れるように、投入方向１３ｃを定めるとよい。投入部１３ａは筒状やチューブ状とすることができる。スラリが投入部１３ａを通じて分離装置１３内に流れ込む投入方向１３ｃと分離装置１３本体の軸心１３ｂとのなす角度θは鋭角とするとよい。なお、同角度θとは、同投入方向１３ｃと分離装置１３本体の軸心１３ｂがねじれの位置関係にあるが、軸心１３ｂと投入方向１３ｃとが交わる位置関係に平行移動させたときの角度をいう。換言すると、軸心１３ｂを通り、同投入方向１３ｃに平行に切断した断面（すなわち、図４に示す紙面）において、軸心１３ｂと投入方向１３ｃとのなす角度θ）をいう。分離装置１３の下部に備わる排出部１３ｆから重異物３３が排出され、上端中央に備わる回収部１３ｄから第１残分３２が回収される。投入部１３ａから投入されたスラリのうちの重異物３３が旋回流に沿ってらせん状に旋回しつつ重力で落下する。同角度θを鋭角とすることで、スラリが分離装置１３内に投入された直後から、旋回流に沿って旋回し、大きな遠心力を得ることになる。結果、比重差の違いにより高い分離能をもって内容物が分離される。なお、スラリの投入方向１３ｃと旋回流の方向は、分離装置１３内部における投入部１３ａの先端においてほぼ一致している。ここで、同角度θは１０°〜８０°であると好ましく、２０°〜７０であるとより好ましく、３０°〜６０°であると好適である。角度θが１０°を下回ると、スラリが遠心力を得にくくなり、角度が８０°を上回るとスラリを投入しづらくなる。
【００５０】
石膏の比重は、２．３ｇ／ｃｍ3であり、古紙パルプ原料１１に含まれる他の異物、例えば、鉄や銅、アルミニウムの比重よりも小さく、分離装置１３による十分な分離が行えない場合がある。前述の角度θでスラリを投入すると、スラリが大きな遠心力を得ることになる。結果、古紙パルプとの比重差が相対的に小さい石膏分においても大きな遠心力を得ることができ、石膏分の大部分が重異物３３として排出可能となる、ことを発明者は知見している。
【００５１】
分離装置１３で粗選処理する場合のスラリ乾燥固形分濃度は、０．５〜２．０質量％にするとよく、０．８〜１．８質量％にするとより好ましい。０．５質量％を下回ると生産性の低下を招き、２．０質量％を上回るとカルシウムイオン濃度が高濃度となり、その後の工程に悪影響を及ぼしたり、比重差による分離が好適になされなかったりする原因となる。０．５〜２．０質量％で粗選処理するために粗選工程に先立ち、適宜、スラリを希釈したり、脱水して濃縮したりする濃度調整工程を設けてもよい。
【００５２】
例えば、スラリに石膏分のほか、例えば、鉄、銅、アルミニウム等、砂分が含有される場合、分離装置１３を２台直列に配置し、第１分離装置１３で重量異物を除去し、残分を続く第２分離装置１３に流入させ、石膏を除去する手法を採ることもできる。分離装置１３のスラリ投入圧、軽量物の出口圧、重異物の出口圧、注入水の水圧、スラリ１３の濃度等の条件を適宜調節することで、軽量物と重異物の分離性能が変わる。これら条件を調節することで、所望の大きさの石膏分をスラリから分離することができる。なお、比重（ｇ／ｃｍ3）は鉄７．８、銅８．５、アルミニウム２．７、石膏２．３である。
【００５３】
（処理時間）
十分な粗選処理がされる限り、分離装置１３の処理時間は特に限定されず、例えば作業性等を考慮して適宜調節できる。一例としては、分離装置１３を複数台設置して直列的にスラリを処理する場合は、第１粗選処理の処理時間を相対的に短く調節して古紙パルプに対して比重の大きいもの（比重差の相対的に大きいもの）を中心に除去し、第２粗選処理の処理時間を相対的に長く調節して、古紙パルプに対して比重のわずかに大きいもの（比重差の相対的に小さいもの）を中心に除去するよう調節することができる。
【００５４】
（イオン封鎖剤）
粗選工程では、イオン封鎖剤を添加して粗選処理を行うことができる。スラリが含まれる混合水（白水）中には、カルシウムイオンが含まれる。このカルシウムイオンとイオン封鎖剤との反応で水難溶性のリン酸カルシウムやシュウ酸カルシウムが生成され、固体として析出する。カルシウム分が固体化されるので、カルシウム分を古紙パルプの製造工程の系外に排出し易くなる。カルシウムイオン分が抄紙工程に存在すると、サイズ剤や紙力剤等の薬剤と反応し、薬剤効果を低下させる原因となる。また、白水中でピッチ状物質を発生させる原因ともなる。
【００５５】
(タンク)
分離装置１３で処理された残分の品質を均一にするため分離装置１３の下流にタンク１４を設けることができる。このタンク１４においてもイオン封鎖剤を添加してカルシウム分を析出させるとよい。
【００５６】
(温度) 
粗選工程で行う被処理物（スラリや白水、希釈に使用される水、循環に使用される水等）の処理は常温で行うことができる。また５０℃以上、より好ましくは５５℃以上で処理すると硫酸カルシウム無水和物の溶解度３１が相対的に小さいため好適である。作業上の安全性、諸設備の摩耗防止の観点から同処理の温度の上限を８０℃にするとよい。このように５０℃以上でスラリを処理することで、スラリを含む被処理物の液分（例えば、水分）に溶解されていたカルシウムイオンの一部と硫酸イオンの一部が結合して硫酸カルシウムとして析出される。析出された硫酸カルシウムが分離装置１３やスクリーン、次工程で除去される。また、被処理物の液分のカルシウムイオン濃度が低下するのでスケールの発生が抑制される。
【００５７】
しかしながら、硫酸カルシウムの溶解度は低温度でも低下する傾向にある（図２参照）。例えば、２５℃以下、より好ましくは２０℃以下で処理するのも同様の理由から好ましい。しかしながら、イオン封鎖剤や凝結剤、凝集剤等の活性温度、設備機器の安定稼働を考慮し、処理温度の下限を１０℃にするとよい。
【００５８】
（除塵工程）
粗選工程を経た残分を精選工程に投入するに先立ち、除塵工程を挿入してもよい。同残分に古紙パルプ以外の異物が混入されている場合にこの異物を除塵工程で除去できる。除塵工程では公知の各種スクリーン設備を用いることができる。
【００５９】
前述したように金属類や砂分、石膏等は古紙パルプとの比重差を利用した分離装置１３で除去することができるが、古紙パルプとの比重差の相対的に小さい異物（例えば、ビニル系樹脂含有物等）は分離装置１３で除去することが困難である。このような異物を除去するために公知の各種スクリーン設備を設けるとよい。このスクリーン設備は分離装置１３の下流側に設けると好ましい。このスクリーン設備を設ける場合は、このスクリーンの被通過物に適宜、水を加えて希釈させることができる。スクリーンの一例としてホール
スクリーンを用いることできる。
【００６０】
＜精選工程＞
精選工程は、大きさ基準で第１残分３２に含まれる大異物を分離除去して第２残分を得る工程である。具体的には粗選工程により重異物が除去された第１残分３２は次工程である精選工程に投入される。精選工程ではスクリーン設備が設けられ、同残分をスクリーン設備を通過させて、通過しなかった大異物と通過した第２残分（通過物）に分離する工程である。同大異物は製造フローの系外に除去される。除去される大異物は主に粗い未溶解古紙等の未溶解原料や分離装置１３で除去しきれなかった軽量異物等である。
【００６１】
（スクリーン設備）
スクリーン設備の一例として、貫通した丸穴形状を多数有するホールスクリーンを提示できる。同丸穴の径が１．２〜２ｍｍであると好ましく、１．７〜２ｍｍであるとより好ましい。スクリーン設備を通過させる被通過物（前述した第１残分３２）は乾燥固形分濃度３質量％以下とするとよい。この濃度より高いとスクリーン設備の閉塞をきたすおそれがある。このスクリーン設備を通過した第２残分（通過物）は、次工程である脱水工程に導かれる。スクリーン設備で通過されなかった大異物は製造フローの系外に除去される。
【００６２】
前述の残分を効率よく処理するためスクリーン設備を複数台設けて並列して処理することができる。
【００６３】
また、異なる径からなる２種類又は３種類以上のスクリーン設備を備え、直列に配置して処理することができる。２種類のスクリーン設備を設ける場合、例えば、始めのスクリーン設備の通過物を、さらに別のスクリーン設備に通過させるとよい。別のスクリーン設備の一例として、スリット幅が０．２５〜０．４ｍｍ、さらには０．２５〜０．３ｍｍのスリットスクリーンを提示できる。このスクリーン設備でスリット幅より大きい石膏分や未溶解分を除去でき好ましい。
【００６４】
さらに、スクリーン設備の変形例として、図１に示す配置を提示できる。前述の第１残分３２を２台のスクリーン設備（１５、１６）で並列に処理し、同スクリーン（１５．１６）の通過物が次工程に送られる。また、同２台のスクリーン設備（１５、１６）で通過されなかった大異物がタンク１７に回収される。タンク１７内でこの異物が離解を促され、その後スクリーン設備１８に送られる。スクリーン設備１８の通過物（第２残分）が次工程に送られ、スクリーン設備１８で通過されなかった大異物が例えば、タンク１９に回収され製造フローの系外に除去される。
【００６５】
(温度) 
精選工程で行う被処理物（スラリや白水、希釈に使用される水、循環に使用される水等）の処理は常温で行うことができる。また５０℃以上、より好ましくは５５℃以上で処理すると硫酸カルシウム無水和物の溶解度３１が相対的に小さく、カルシウム分が析出され好適である。作業上の安全性、諸設備の摩耗防止の観点から同処理の温度の上限を８０℃にするとよい。
【００６６】
しかしながら、硫酸カルシウムの溶解度は低温度でも低下する傾向にある。例えば、２５℃以下、より好ましくは２０℃以下で処理するのも同様の理由から好ましい。しかしながら、イオン封鎖剤や凝結剤、凝集剤等の活性温度、設備機器の安定稼働を考慮し、処理温度の下限を１０℃にするとよい。
【００６７】
＜脱水工程＞
精選工程でスクリーン設備を通過した精選物（第２残分）は、次工程である脱水工程に導入される。脱水工程は同精選物に含まれる水分量を減らす工程である。脱水工程には、脱水設備２０による脱水処理と、予備脱水装置を設ける場合は同予備脱水装置による脱水処理と、が含まれる。脱水工程では、特に精選物が乾燥固形分濃度に限定されずに脱水処理される。一例に０．１〜２質量％程度の精選物が５〜２５質量％程度まで脱水されるとよい。この範囲内に脱水することで、精選物に含まれる水分中のカルシウムイオンや微細な石膏を確実に除去することができる。
【００６８】
（脱水設備)
脱水工程に用いる脱水設備２０の一例に、ディスクエキスト、ディスクシックナー等のパルプマットを用いる濾過脱水装置やスクリーンプレート（エキストラクションプレート）、ＳＰフィルタ、トロンメル等のフィルタ、脱水エレメントを用いた自然脱水装置を提示できる。
【００６９】
（脱水時間）
脱水設備２０及び後述の予備脱水装置で精選物（第２残分）を脱水する時間は、特に限定されない。古紙パルプ原料１１の物性や精選物（第２残分）の乾燥固形分濃度により適宜調節するとよい。
【００７０】
（予備脱水装置）
精選物（第２残分）を前述の脱水設備２０に導入するに先立ち、予備脱水装置を備えてもよい。予備脱水装置では、乾燥固形分濃度１％程度の精選物（第２残分）を脱水して乾燥固形分濃度３％以上にすることができる。カルシウムイオンや微細な石膏を予備脱水装置で所定量除去された精選物（第２残分）を脱水設備２０に導入して処理することで、よりカルシウム分や微細な石膏の除去効率が向上する。
【００７１】
(温度) 
脱水工程で行う精選物（第２残分）の処理は常温で行うことができる。また５０℃以上、より好ましくは５５℃以上で処理すると硫酸カルシウム無水和物の溶解度３１が相対的に小さくカルシウム分が析出され好適である。作業上の安全性、諸設備の摩耗防止の観点から同処理の温度の上限を８０℃にするとよい。
【００７２】
（凝集剤等）
精選物を脱水工程に導入する際、凝集剤や凝結剤を添加することができる。添加は、例えば、精選物（第２残分）を脱水設備２０に導入する直前、又は／及び予備脱水装置を設ける場合は精選物（第２残分）を予備脱水装置に導入する直前、に行うことができる。
【００７３】
凝集剤や凝結剤の添加率は、精選物（第２残分）に対して乾燥固形分濃度０．００５〜０．０５質量％にするとよく、０．０１〜０．０４質量％にするとより好ましい。添加率が０．００５質量％よりも低いと、精選物（繊維凝集体）への無機分の取り込みが不十分となり凝集効果、凝結効果が小さい。添加率が０．０５質量％よりも高いと、精選物のパルプ繊維が極端に凝集され紙の風合いの悪化を招き、凝集剤・凝結剤のコストも嵩み実用的ではない。
【００７４】
本実施形態において用いられる凝集剤の成分としては、従来から歩留り向上剤として使用されてきた高分子凝集剤、無機凝集剤のいずれをも使用することができる。高分子凝集剤としては、ポリアクリルアミド（ＰＡＭ）、ポリビニルアミン（ＰＶＡｍ）、ポリアミン（ＰＡｍ）、ポリエチレンオキシド（ＰＥＯ）等の有機高分子系凝集剤を一例に挙げることができる。特に、ＰＡＭ及びＰＡｍの少なくとも１種を用いることが好ましい。凝結剤としては、例えば、ポリアクリルアミド（ＰＡＭ）、ポリビニルアミン（ＰＶＡｍ）、ポリジアリルジメチルアンモニウムクロライド（ポリダドマック、ＰＤＡＤＭＡＣ）、ポリアミン（ＰＡｍ）、ポリエチレンイミン（ＰＥＩ）、ポリエチレンオキシド（ＰＥＯ）、メタクリル酸等の有機高分子系凝結剤や、硫酸バンド、ポリ塩化アルミニウム等の無機系凝結剤を一例に挙げることができる。
【００７５】
（洗浄工程）
前述の離解工程、粗選工程、精選工程の少なくともいずれかの一工程以上の工程を経た処理物（例えば、スラリ、第１残分３２（分離装置１３からの回収分）、精選物（第２残分）等）に対して、適宜洗浄する洗浄工程を挿入することもできる。
【００７６】
（水の循環）
離解工程、粗選工程、精選工程、脱水工程での除去物には水分が含まれる。この水分を離解工程、粗選工程、精選工程のうちの少なくともいずれか一工程以上の工程に再度循環水として流入させることで、古紙パルプの製造フローから系外に排出される水分量を低減できる。再度循環水を流入させる場合、除去物中の水分に含まれるカルシウム分を除去した後に流入させるとよい。カルシウム分の除去手法としてイオン封鎖剤を添加して析出させる手法を一例に挙げることができる。
【００７７】
（その他設備）
脱水工程で脱水された脱水物、すなわち古紙パルプは、紙の製造に送られる。紙の製造の進捗状況に応じて、同脱水物が一時貯留されるタンク２１、２２、２３を順に脱水工程の下流側に設けることができる。タンク２１は脱水工程を経た脱水物を一時貯留するタンクである。タンク２２は、前述脱水物ならなる古紙パルプを、抄紙工程に所定の間隔で送るために古紙パルプを一時的に貯留するタンクである。タンク２３は、抄紙工程の原料を貯蔵するタンクである。同原料には古紙パルプのみならず、各種の原料が配合されたパルプも混在する。種箱２４は抄紙工程に抄紙の原料を安定供給するための装置である。
【００７８】
（古紙パルプの物性）
本実施形態の製造フローを経て得られた、石膏分を含む古紙パルプは後述する物性値を満たすことで、紙原料に用いることができ、好適には、板紙、ダンボール原紙、中芯原紙等の厚紙で強度が必要な紙の原料に用いることができる。
【００７９】
カナディアンスタンダードフリーネスは、４００ｍｌ〜５８０ｍｌが好ましく、４５０ｍｌ〜５２０ｍｌ以下がさらに好ましい。この範囲とすることで、板紙、ダンボール原紙、中芯原紙等のような厚紙の紙原料とした際、脱水が良好となり抄紙し易く、得られる用紙の各強度と伸びが最適なものとなる。
【００８０】
比破裂強度は、１４（Ｎ・ｃｍ2）×１００／（ｇ／ｍ2）〜３０（Ｎ・ｃｍ2）×１００／（ｇ／ｍ2）が好ましく、１８（Ｎ・ｃｍ2）×１００／（ｇ／ｍ2）〜２２（Ｎ・ｃｍ2）×１００／（ｇ／ｍ2）がさらに好ましい。この範囲とすることで、板紙、ダンボール原紙、中芯原紙等の厚紙で強度が必要な紙の原料として適切である。
【００８１】
比リング強度は、１３２Ｎ・ｍ2／ｇ・１００〜２０６Ｎ・ｍ2／ｇ・１００が好ましく、１６０Ｎ・ｍ2／ｇ・１００〜１９０Ｎ・ｍ2／ｇ・１００がさらに好ましい。この範囲とすることで、板紙、ダンボール原紙、中芯原紙等の厚紙で強度が必要な紙の原料として適切である。
【００８２】
灰分は、１０.０％〜２５．０％以下が好ましく、１２.０％〜１５．０％がさらに好ましい。この範囲とすることで、得られる用紙が灰分（填料）の影響により、サイズ度の低下を低減でき、さらに剛直性を付与できる。これは、上記灰分中の石膏が填料としての機能をはたしているためと推測される。１０．０％を下回ると石膏分由来の填料としての効果が得られないものとなる。また、２５．０％を超えると無機塩等の無機物質の含有割合が高くパルプの強度が十分でないものとなる。
【００８３】
６カット残渣は０．１％〜６．０％が好ましく、０．６％〜２．０％であることがさらに好ましい。この範囲とすることで、得られる用紙の各強度と伸びが最適なものとなる。０．１％を下回ると、石膏が填料としての機能を十分にはたさなくなる。６．０％を上回るとパルプ繊維が結束されている可能性があり、パルプの強度が十分でないものとなる。
【００８４】
（紙の製造）
本実施形態の製造フローを経て得られた脱水物（古紙パルプ）を用いて紙が製造される。紙の製造のうちの抄紙工程は、公知の手法を採用することができ、特に限定されない。本発明ではこれまで困難とされてきた石膏分を含む古紙１０を含有する古紙パルプ原料１１を用いて古紙パルプの製造を行っている。本発明によれば石膏分を含む古紙１０に付着される石膏分が確実に除去される。よって、紙の抄造する場合や加工する場合、紙を長期保管した場合に斑点の発生や異物の付着が効果的に抑制される。このことからも本発明は、従来は廃棄処分されていた石膏分を含む古紙１０を有効活用でき資源の再利用化の観点からも極めて有用性の高いものである。
【００８５】
抄紙工程に使用される原料は、本実施形態により得られた古紙パルプとすることができる。しかしながら、古紙パルプに限らず他のパルプを本実施形態により得られた古紙パルプに任意の比率で配合した原料を抄紙工程に使用することができる。ここで他のパルプとしては、以下のものを用いることができる。
【００８６】
例えば、脱墨パルプ（ＤＩＰ）、針葉樹または広葉樹クラフトパルプ（ＮＫＰまたはＬＫＰ）、針葉樹または広葉樹を用いた機械パルプ、例えば、砕木パルプ（ＧＰ）、リファイナー砕木パルプ（ＲＧＰ）、サーモメカニカルパルプ（ＴＭＰ）、ケミサーモメカニカルパルプ（ＣＴＭＰ）、ケミグランドパルプ（ＣＧＰ）、セミケミカルパルプ（ＳＣＰ）等、段ボールを離解した古紙パルプ、塗工紙や塗工原紙、その他の紙を含む損紙を離解してなるコートブローク、及び、これらのパルプの２種以上の混合物を併用して抄紙してもよい。
【００８７】
また本発明においては、紙を抄造する際に薬品や填料を添加してもよい。添加する薬品としては、ロジンエマルションや中性ロジン、アルキルケテンダイマー、アルケニル無水コハク酸、スチレン／アクリル共重合体などのサイズ剤、カチオン性や両イオン性、アニオン性のポリアクリルアミド、ポリビニルアミン、ポリアクリル酸を含む樹脂、グアーガムなどの乾燥紙力増強剤、カチオン性や両イオン性、アニオン性の変性澱粉、ポリアミドアミンエピクロロヒドリン、カルボキシメチルセルロースなどの湿潤紙力増強剤、濾水性向上剤、着色剤、染料、蛍光染料、凝結剤、嵩高剤、歩留剤などが挙げられる。また、填料としては、一般に無機填料及び有機填料と呼ばれる粒子であれば良く、特に限定はない。具体的には、無機填料として、炭酸カルシウム（軽質炭酸カルシウム、重質炭酸カルシウム）、炭酸マグネシウム、炭酸バリウム、水酸化アルミニウム、水酸化カルシウム、水酸化マグネシウム、水酸化亜鉛、クレー（カオリン、焼成カオリン、デラミカオリン）、タルク、酸化亜鉛、ステアリン酸亜鉛、二酸化チタン、ケイ酸ナトリウムと鉱酸から製造されるシリカ（ホワイトカーボン、シリカ／炭酸カルシウム複合体、シリカ／二酸化チタン複合体）、白土、ベントナイト、珪藻土、硫酸カルシウム、脱墨工程から得られる灰分を再生して利用する再生填料が好ましく使用される。
【実施例】
【００８８】
以下に具体例を挙げて本発明を説明するが、本発明はかかる以下の例に限定されるものではない。図１の製造フローに従って古紙パルプを製造した。
（１）離解工程
タブ式低濃度パルパーに石膏ボード石膏分を含む古紙１０５００ｋｇ（風乾）と段ボール古紙を含む古紙パルプ原料、イオン封鎖剤を投入し、これに水を加え、離解温度２０〜６０℃、処理濃度５．０質量％で表１に示す条件にて離解処理を行った。
（２）粗選工程
上記（１）のタブ式低濃度パルパーで処理されたスラリに水を加え、高濃度分離装置（処理濃度：４．０質量％）で処理した。
（３）精選工程
上記（２）の粗選工程を経た残分をホールスクリーン（口径：２．０ｍｍ、丸穴形状）に通過させ通過されなかった未溶解原料及び軽量異物を除去し、通過物についてスリットスクリーン（スリット幅：０．２５ｍｍ）を通過させ、通過されなかった微小石膏分を除去し、通過物（精選物）を脱水工程に導いた。
（４）脱水工程
上記（３）で得られた精選物を、表２に示す脱水濃度（乾燥固形分濃度）となるまで脱水濃縮設備で脱水濃縮し、古紙パルプを得た。
【００８９】
得られた古紙パルプについて、以下の方法にて各特性（物性）を測定した。
＜品質評価＞
（ａ）灰分
ＪＩＳ  Ｐ  ８２５１「紙、板紙及びパルプ−灰分試験方法−５２５℃燃焼法」に記載の方法に準拠して測定した。
（ｂ）パルプスラリのｐＨ
サンプルスラリを濾紙（Ｃ５、ＡＤＶＡＮＴＥＣ社製）にて約２５０ｍＬ濾過し、濾液のｐＨをガラス電極式水素イオン濃度計（形式：Ｄ−１３、（株）堀場製作所製）にて測定した。
（ｃ）カナディアンスタンダードフリーネス（ＣＳＦ）
ＪＩＳ  Ｐ  ８１２１−２「パルプのろ水度試験方法」に記載の方法に準拠し、カナディアンスタンダードフリーネステスター（型番：カナダ標準濾水度計、（株）東洋精機製作所製）を用いて測定した。
（ｄ）比破裂強度
ＪＩＳ  Ｐ  ８２２２「試験用手抄き紙の調整方法」に記載の方法に準拠して作成したパルプシートを、ＪＩＳ  Ｐ  ８２２３「試験用手抄き紙−物理的特性の試験方法」に規定されている、ＪＩＳ  Ｐ  ８１１２「紙及び板紙のミューレン低圧破裂試験機による破裂強さ試験方法」に記載の方法に準拠して測定した。
（ｅ）比リング強度
ＪＩＳ  Ｐ  ８２２２「試験用手抄き紙の調整方法」に記載の方法に準拠して作成したパルプシートを、ＪＩＳ  Ｐ  ８２２３「試験用手抄き紙−物理的特性の試験方法」に規定されている、ＪＩＳ  Ｐ  ８１２６「紙及び板紙−圧縮強さ試験方法−リングクラッシュ法」に記載の方法に準拠して測定した。
（ｆ）６カット残渣
平成１８年１０月１７日付け印刷用粘着紙メーカー会により発布された「リサイクル対応型シール（全離解可能粘着紙）の暫定業界基準と運用について」に記載される１．１）評価試験方法に準拠して測定した。
測定条件及び測定結果を表１及び表２に示す。
【表１】
2020122238.tif 000003
【表２】
2020122238.tif 000004
結果から、本発明の実施形態に係る製造方法にて得られた古紙パルプは、灰分が比較的少なく、かつ良好な品質を具備したものであることがわかる。
【００９０】
（その他）
本実施形態の各工程で使用される水は、特に限定されないが、一例に水道水、イオン交換水、純水、蒸留水、下水二次処理水、下水高度処理水、工業用水、アルカリイオン水、バナジウム水、水素水、還元水、温泉水、海洋深層水、炭酸水、蒸留水、シリカ水、酸素水、物質が混入された水、薬品や試薬などが溶解された水、その他の水を使用できる。これらの水には、通常カルシウムイオンに代表されるカルシウム分が含有される。カルシウム分とは、一例としてＣａ２+が溶解されている溶液、析出されたカルシウム塩をいうが、これらに限定されない。
【産業上の利用可能性】
【００９１】
本発明で製造された古紙パルプは、特に限定されないが、石膏ボード用紙としてリサイクルでき、また、板紙やクラフト紙等の産業用紙として適用可能である。 例えば板紙に代表される産業用紙の具体例としては、高級白板紙・特殊白板紙・白ボール等を含む白板紙、ライナー、中芯原紙、紙管原紙、建材用原紙、紙器用原紙等を挙げることができる。
【符号の説明】
【００９２】
１０    剥離紙
１１    古紙パルプ原料
１３    分離装置
１３ａ  投入部
１３ｆ  排出部
【図１】
2020122238.tif 000005
【図２】
2020122238.tif 000006
【図３】
2020122238.tif 000007
【図４】
2020122238.tif 000008
【図５】
2020122238.tif 000009